(57)【要約】【課題】  高透明性の面状ポリプロピレン樹脂を高速度で製造することができるポリプロピレン樹脂シート又はフィルムの製造方法及び製造装置を提供する。【解決手段】  ポリプロピレン樹脂シート11と接触している金属製エンドレスベルト15及び第３の冷却ロール16の温度を50℃以下、露点以上に保ちながら、シート11をエンドレスベルト15と、第３の冷却ロール16とに同時に接触するようにして第１と第３の冷却ロール13,16 の間に導入し、冷却ロール13,16 間の押圧力で弾性材18を圧縮するように弾性変形させながら両冷却ロール13,16 で樹脂シート11を面状圧接して冷却し、引き続き、このシート11をエンドレスベルト15で第３の冷却ロール16に対して面状に圧接して50℃以下に冷却する。【選択図】  図１
2005254827.tif 000002
【特許請求の範囲】
【請求項１】
表面が弾性材で被覆された第１の冷却ロールと第２の冷却ロールとの間に巻装された表面が鏡面の第１の金属製エンドレスベルトと、第３の冷却ロールと第４の冷却ロールとの間に巻装された表面が鏡面の第２の金属製エンドレスベルトとが、面状ポリプロピレン樹脂を挟んで並走するように設けられ、この面状ポリプロピレン樹脂を挟んで両金属製エンドレスベルトが並走する区間において両金属製エンドレスベルトへの付圧手段が設けられた製造装置を使用したポリプロピレン樹脂シート又はフィルムの製造方法であって、
前記面状ポリプロピレン樹脂と直接接触している前記金属製エンドレスベルトの温度を30℃以下、露点以上に保ちながら、
前記面状ポリプロピレン樹脂を、前記第１の冷却ロールと接触している前記第１の金属製エンドレスベルトと、前記第３の冷却ロールと接触している前記第２の金属製エンドレスベルトとに略同時に接触するようにして第１と第２の金属製エンドレスベルトの間に導入し、
前記第１と第３の冷却ロールの間の押圧力で前記弾性材を弾性変形させながら前記第１と第３の冷却ロールとで前記面状ポリプロピレン樹脂を面状に圧接して冷却し、
引き続き、前記両金属製エンドレスベルトが並走する区間において前記付圧手段で前記面状ポリプロピレン樹脂を面状に圧接して冷却することを特徴とするポリプロピレン樹脂シート又はフィルムの製造方法。
【請求項２】
前記第３の冷却ロールは、その表面が弾性材で被覆されていることを特徴とする請求項１に記載のポリプロピレン樹脂シート又はフィルムの製造方法。
【請求項３】
前記両金属製エンドレスベルトへの付圧手段は、前記両金属製エンドレスベルトを挟んで配置された少なくとも一対のロールであることを特徴とする請求項１又は２に記載のポリプロピレン樹脂シート又はフィルムの製造方法。
【請求項４】
前記両金属製エンドレスベルトへの付圧手段は、前記両金属製エンドレスベルトが前記第１と第２のロールの間又は前記第３と第４のロールの間を蛇行するように配置されたロールであることを特徴とする請求項１又は２に記載のポリプロピレン樹脂シート又はフィルムの製造方法。
【請求項５】
前記弾性材の弾性変形を伴って前記面状ポリプロピレン樹脂を面状圧接する際の面圧を、0.1MPa〜20.0MPa とし、
前記弾性材の弾性変形を伴わないで前記面状ポリプロピレン樹脂を面状圧接する際の面圧を、0.01MPa 〜0.5MPaとすることを特徴とする請求項１〜４のいずれかに記載のポリプロピレン樹脂シート又はフィルムの製造方法。
【請求項６】
表面が弾性材で被覆された第１の冷却ロールと第２の冷却ロールとの間に巻装された表面が鏡面の第１の金属製エンドレスベルトと、第３の冷却ロールと第４の冷却ロールとの間に巻装された表面が鏡面の第２の金属製エンドレスベルトとが、前記面状ポリプロピレン樹脂を挟んで並走するように設けられ、
前記面状ポリプロピレン樹脂と直接接触している前記金属製エンドレスベルトの温度が30℃以下、露点以上に保たれ、
この面状ポリプロピレン樹脂を挟んで両金属製エンドレスベルトが並走する区間において両金属製エンドレスベルトへの付圧手段が設けられていることを特徴とするポリプロピレン樹脂シート又はフィルムの製造装置。
【請求項７】
前記第３の冷却ロールは、その表面が弾性材で被覆されていることを特徴とする請求項６に記載のポリプロピレン樹脂シート又はフィルムの製造装置。
【請求項８】
前記両金属製エンドレスベルトへの付圧手段は、前記両金属製エンドレスベルトを挟んで配置された少なくとも一対のロールであることを特徴とする請求項６又は７に記載のポリプロピレン樹脂シート又はフィルムの製造装置。
【請求項９】
前記両金属製エンドレスベルトへの付圧手段は、前記両金属製エンドレスベルトが前記第１と第２のロールの間又は前記第３と第４のロールの間を蛇行するように配置されたロールであることを特徴とする請求項６又は７に記載のポリプロピレン樹脂シート又はフィルムの製造装置。
【請求項１０】
前記弾性材は、その硬度（JIS K6301 A 形に準拠）が60度以下であることを特徴とする請求項６〜９のいずれかに記載のポリプロピレン樹脂シート又はフィルムの製造装置。
【発明の詳細な説明】
【技術分野】
【０００１】
本発明は、ポリプロピレン樹脂シート又はフィルムの製造方法及びその製造装置に関し、得られたフィルム又はシートは食品、医薬品等の包装用に利用できる。
【背景技術】
【０００２】
近年、ポリプロピレン樹脂シート（又はフィルム）の透明化技術として、金属製のエンドレスベルトを使用するプロセスが数多く提案されるようになってきている。
金属製エンドレスベルトを使用する最大の利点は、金属製エンドレスベルトの鏡面を連続的にシート表面に転写して、シート両面の高光沢化が効率良く得られる点にある。
しかし、ポリプロピレン樹脂シートの透明度を上げるには、前記高光沢化に加えて、シート内部のヘイズ（曇り度）を低くすることも必要である。
【０００３】
従来、透明度を向上させるための種々の方法、装置が提案されている。
例えば、特許文献１によれば、金属ロールと、表面が弾性体で被覆された弾性ロールとの間に金属製エンドレスベルトを巻装しておき、金属製エンドレスベルトを介してこの弾性ロールと冷却ロールの間にシートを通した後、引き続きこのシートを冷却ロールの周面の一部に押し付けながら冷却するようにした溶融シートの冷却・固化装置が開示されている。
この装置の場合、冷却ロールと金属製エンドレスベルトとで押圧されたシートの急冷効果が不十分であるうえ、弾性ロールの弾性体の硬度が高く、面状圧接状態とはなっていないため、樹脂バンクが発生したり、シートの良好な透明性が得られない。
【０００４】
また、特許文献２及び特許文献１においても、金属ロールと、表面が弾性体で被覆された弾性ロールとの間に金属製エンドレスベルトを巻装しておき、同様にシートを冷却する方法が開示されているが、冷却温度が高く、かつ弾性体の硬度も高いため、急冷効果が不十分となって、造核剤を含む原料を使用しないと透明なポリプロピレンシートが得られない。
【０００５】
更に、特許文献３によれば、造核剤等を含む溶融状態のシートを、冷却ロールと金属製エンドレスベルトとの中間に導入し、このシートを冷却ロールと金属製エンドレスベルトに接触させながら移動させた後、金属製エンドレスベルトの内側から冷却ロールでシートを前記冷却ロールに対して押圧するようにした熱可塑性樹脂シート又はフィルムの製造方法が開示されている。
【０００６】
この製造方法の場合、シートの急冷が、冷却ロールと金属製エンドレスベルトの両者間に挟まれて開始するようになっているため、急冷開始点において十分な面圧がかからず、良好な急冷効果及びシートの良好な表面光沢が得にくい。この結果、造核剤等の添加によって透明度を上げるようにしているが、造核剤等の添加がないと、透明度が不足する虞れがある。
【特許文献１】特開平６−１７０９１９号公報
【特許文献２】特開平６−１６６０８９号公報
【特許文献３】特開平６−５５６１３号公報
【発明の開示】
【発明が解決しようとする課題】
【０００７】
そこで、本発明は、高透明性の面状ポリプロピレン樹脂を高速度で製造することができるポリプロピレン樹脂シート又はフィルムの製造方法及びその製造装置を提供することを目的とする。
【課題を解決するための手段】
【０００８】
本発明の第１発明は、表面が弾性材で被覆された第１の冷却ロールと、第２の冷却ロールとの間に表面が鏡面の金属製エンドレスベルトが巻装され、面状ポリプロピレン樹脂と前記金属製エンドレスベルトを介して前記第１の冷却ロールと接触する、表面が鏡面の第３の冷却ロールが、前記金属製エンドレスベルトで押圧された前記面状ポリプロピレン樹脂を抱き込むようにして設けられた製造装置を使用したポリプロピレン樹脂シート又はフィルムの製造方法であって、前記面状ポリプロピレン樹脂と直接接触している前記金属製エンドレスベルト及び前記第３の冷却ロールの温度を50℃以下、露点以上に保ちながら、面状ポリプロピレン樹脂を、前記第１の冷却ロールと接触している前記金属製エンドレスベルトと、前記第３の冷却ロールとに略同時に接触するようにして第１と第３の冷却ロールの間に導入し、前記第１と第３の冷却ロールの間の押圧力で前記弾性材を弾性変形させながら前記第１と第３の冷却ロールとで前記面状ポリプロピレン樹脂を面状に圧接して冷却し、引き続き、この面状ポリプロピレン樹脂を前記金属製エンドレスベルトで第３の冷却ロールに対して面状に圧接して冷却することを特徴とする。
【０００９】
前記面状ポリプロピレン樹脂とは、押出機より押出し成形された直後の面状ポリプロピレン樹脂のことである。
本発明における面状ポリプロピレン樹脂には、冷却固化されたポリプロピレン樹脂のフィルム及びシートを含む。
前記ポリプロピレン樹脂としては、ポリプロピレンのホモポリマー、エチレンとのコポリマー（ブロック、ランダム）、これらの混合物等を使用できる。特に、エチレンとのランダムコポリマーは透明性に優れている。なお、この樹脂中には、ソルビトール系、安息香酸アルミニウム系、ナトリウム系等の造核剤が含まれていてもよい。
また、フィルムやシートは、ポリプロピレン樹脂の単層又はポリプロピレン樹脂層を含む多層であってもよい。
【００１０】
本発明において、面状ポリプロピレン樹脂を冷却するための金属製エンドレスベルト及びロールの温度が50℃を超える場合には、良好な透明性が得られなくなる。好ましくは、30℃以下である。また、露点より低い場合には、シートに水滴斑が発生する。
【００１１】
面状ポリプロピレン樹脂を、第１の冷却ロールと接触している金属製エンドレスベルトと、第３の冷却ロールとに略同時に接触するようにして第１と第３の冷却ロールの間に導入することにより、面状ポリプロピレン樹脂の圧接と冷却を同時に行うことが可能になり、面状ポリプロピレン樹脂の透明性を高めることができる。仮に、面状ポリプロピレン樹脂を金属製エンドレスベルト又は冷却ロールに先に接触させた場合、シート両面への鏡面転写がなされる前に面状ポリプロピレン樹脂の冷却、固化が進んでしまうことになる。
【００１２】
本発明において、金属製エンドレスベルト及びロールの鏡面の度合いは、表面粗さが0.5 Ｓ以下であることが好ましい。
エンドレスベルトの材質としては、ステンレス、炭素鋼、チタン合金等を使用できる。エンドレスベルトの厚さは任意であるが、強度的に0.3mm 以上が好ましい。
【００１３】
前記弾性材の材質としては、フッ素系ゴム、シリコーン系ゴム、ＥＰＤＭ等を使用できる。また、弾性材の厚さは、弾性変形して良好な面圧を得るために、３mm以上が好ましい。
本発明では、前記弾性材の弾性変形を伴って前記面状ポリプロピレン樹脂を面状に圧接して冷却するため、鏡面転写と冷却の効率が高まる。
【００１４】
本発明の第２発明は、表面が弾性材で被覆された第１の冷却ロールと第２の冷却ロールとの間に巻装された表面が鏡面の第１の金属製エンドレスベルトと、第３の冷却ロールと第４の冷却ロールとの間に巻装された表面が鏡面の第２の金属製エンドレスベルトとが、面状ポリプロピレン樹脂を挟んで並走するように設けられ、この面状ポリプロピレン樹脂を挟んで両金属製エンドレスベルトが並走する区間において両金属製エンドレスベルトへの付圧手段が設けられた製造装置を使用したポリプロピレン樹脂シート又はフィルムの製造方法であって、前記面状ポリプロピレン樹脂と直接接触している前記金属製エンドレスベルトの温度を50℃以下、露点以上に保ちながら、面状ポリプロピレン樹脂を、前記第１の冷却ロールと接触している前記第１の金属製エンドレスベルトと、前記第３の冷却ロールと接触している前記第２の金属製エンドレスベルトとに略同時に接触するようにして第１と第２の金属製エンドレスベルトの間に導入し、前記第１と第３の冷却ロールの間の押圧力で前記弾性材を弾性変形させながら前記第１と第３の冷却ロールとで前記面状ポリプロピレン樹脂を面状に圧接して冷却し、引き続き、前記両金属製エンドレスベルトが並走する区間において前記付圧手段で前記成形された面状ポリプロピレン樹脂を面状に圧接して冷却することを特徴とする。
【００１５】
本発明の第３発明に係るポリプロピレン樹脂シート又はフィルムの製造方法は、第２発明において、前記第３の冷却ロールは、その表面が弾性材で被覆されていることを特徴とする。
即ち、本発明の第１と第３の冷却ロールは、両方の表面が弾性材で被覆されているものである。
【００１６】
本発明の第４発明に係るポリプロピレン樹脂シート又はフィルムの製造方法は、第２又は第３発明において、前記両金属製エンドレスベルトへの付圧手段は、前記両金属製エンドレスベルトを挟んで配置された少なくとも一対のロールであることを特徴とする。
第１と第２のロールの間及び第３と第４のロールの間の長さに応じて、ロールの対の数を決めればよい。
前記一対のロールは、両金属製エンドレスベルトを挟んで互いに対向するような位置に配置されていてもよく、又は両金属製エンドレスベルトを挟んで互いにずれた位置に配置されていてもよい。
【００１７】
本発明の第５発明に係るポリプロピレン樹脂シート又はフィルムの製造方法は、第２又は第３発明において、前記両金属製エンドレスベルトへの付圧手段は、前記両金属製エンドレスベルトが前記第１と第２のロールの間又は前記第３と第４のロールの間を蛇行するように配置されたロールであることを特徴とする。
前記両金属製エンドレスベルトを前記第１と第２のロールの間又は前記第３と第４のロールの間のいずれに蛇行するように配置するかは任意であり、いずれの場合でも同じ付圧効果が得られる。
【００１８】
本発明の第６発明に係るポリプロピレン樹脂シート又はフィルムの製造方法は、第１〜第５発明のいずれかに記載の発明において、前記弾性材の弾性変形を伴って前記面状ポリプロピレン樹脂を面状圧接する際の面圧を、0.1MPa〜20.0MPa とし、前記弾性材の弾性変形を伴わないで前記面状ポリプロピレン樹脂を面状圧接する際の面圧を、0.01MPa 〜0.5MPaとすることを特徴とする。
面圧を前記0.1MPa又は0.01MPa より低くすると、鏡面転写と冷却の効率が劣るようになる。また、面圧を前記20.0MPa 又は0.5MPaより高くするという事は、ベルト張力が高くなるため、ベルト寿命の点から好ましくない。
【００１９】
本発明の第７発明に係るポリプロピレン樹脂シート又はフィルムの製造装置は、表面が弾性材で被覆された第１の冷却ロールと、第２の冷却ロールとの間に表面が鏡面の金属製エンドレスベルトが巻装され、面状ポリプロピレン樹脂と前記金属製エンドレスベルトを介して前記第１の冷却ロールと接触する、表面が鏡面の第３の冷却ロールが、前記金属製エンドレスベルトで押圧された前記面状ポリプロピレン樹脂を抱き込むようにして設けられていることを特徴とする。
即ち、本発明は、第１発明の製造方法を実施するための製造装置である。
【００２０】
本発明の第８発明に係るポリプロピレン樹脂シート又はフィルムの製造装置は、表面が弾性材で被覆された第１の冷却ロールと第２の冷却ロールとの間に巻装された表面が鏡面の第１の金属製エンドレスベルトと、第３の冷却ロールと第４の冷却ロールとの間に巻装された表面が鏡面の第２の金属製エンドレスベルトとが、面状ポリプロピレン樹脂を挟んで並走するように設けられ、この面状ポリプロピレン樹脂を挟んで両金属製エンドレスベルトが並走する区間において両金属製エンドレスベルトへの付圧手段が設けられていることを特徴とする。
即ち、本発明は、第２発明の製造方法を実施するための製造装置である。
【００２１】
本発明の第９発明に係るポリプロピレン樹脂シート又はフィルムの製造装置は、第８発明において、前記第３の冷却ロールは、その表面が弾性材で被覆されていることを特徴とする。
即ち、本発明は、第３発明の製造方法を実施するための製造装置である。
【００２２】
本発明の第１０発明に係るポリプロピレン樹脂シート又はフィルムの製造装置は、第８又は第９発明において、前記両金属製エンドレスベルトへの付圧手段は、前記両金属製エンドレスベルトを挟んで配置された少なくとも一対のロールであることを特徴とする。
即ち、本発明は、第４発明の製造方法を実施するための製造装置である。
【００２３】
本発明の第１１発明に係るポリプロピレン樹脂シート又はフィルムの製造装置は、第８又は第９発明において、前記両金属製エンドレスベルトへの付圧手段は、前記両金属製エンドレスベルトが前記第１と第２のロールの間又は前記第３と第４のロールの間を蛇行するように配置されたロールであることを特徴とする。  即ち、本発明は、第５発明の製造方法を実施するための製造装置である。
【００２４】
本発明の第１２発明に係るポリプロピレン樹脂シート又はフィルムの製造装置は、第７〜第  １１発明のいずれかに記載の発明において、前記弾性材は、その硬度（JIS     K6301 A 形に準拠）が60度以下であることを特徴とする。
前記硬度が60度より大きい場合には、弾性力が弱くなり、面状ポリプロピレン樹脂を、冷却ロールと金属製エンドレスベルト又は金属製エンドレスベルト同士に略同時に接触させる際に樹脂バンクが生じやすくなる。
【発明を実施するための最良の形態】
【００２５】
〔第１の実施形態〕
図１を参照して本実施形態に係る面状ポリプロピレン樹脂であるポリプロピレン樹脂シート11の製造方法及び製造装置を説明する。
先ず、本実施形態のポリプロピレン樹脂シート11の製造装置の構成を説明する。
【００２６】
この製造装置は、押出機のＴダイ12と、第１の冷却ロール13と第２の冷却ロール14との間に巻装された金属製エンドレスベルト15と、ポリプロピレン樹脂シート11と金属製エンドレスベルト15を介して第１の冷却ロール13と接触する第３の冷却ロール16と、第２の冷却ロール14の近傍に設けられた第４のロール17とを備えて構成されている。
なお、図１に鎖線で示したように、第１のロール13の前に別の冷却ロール15A を設け、エンドレスベルト15の内側から接触させることで、エンドレスベルト１５を更に冷却するようにしてもよい。
【００２７】
前記第１の冷却ロール13は、その表面にフッ素ゴム等の弾性材18が被覆されている。この弾性材18は、その硬度（JIS K6301 A 形に準拠）が60度以下、厚さが３mm以上のものである。
前記金属製エンドレスベルト15は、ステンレス等よりなり、表面粗さが0.5 Ｓ以下の鏡面を有している。
第１と第２の冷却ロール13,14 の少なくとも一方は、その回転軸19が回転駆動手段（図示せず）と連結されている。
【００２８】
前記第３の冷却ロール16も、表面粗さが0.5 Ｓ以下の鏡面を有している。そして、この冷却ロール16は、ポリプロピレン樹脂シート11と金属製エンドレスベルト15を介して第１の冷却ロール13と接触し、しかもエンドレスベルト15でこの冷却ロール16側に押圧されたポリプロピレン樹脂シート11を抱き込むようにして設けられている。即ち、金属製エンドレスベルト15とこのエンドレスベルト15と接触しているポリプロピレン樹脂シート11は、第３の冷却ロール16の周面の一部に巻き付くようにして蛇行している。
【００２９】
前記第４のロール17は、ポリプロピレン樹脂シート11がエンドレスベルト15を介して第２の冷却ロール14に圧接されるように樹脂シート11をガイドするものである。
前記各冷却ロール13,14,16には、表面の温度調整を可能とする水冷式等の温度調整手段（図示せず）が設けられている。
【００３０】
次に、上記製造装置を使用した本実施形態のポリプロピレン樹脂シート11の製造方法を説明する。
先ず、ポリプロピレン樹脂シート11と直接接触している金属製エンドレスベルト15及び第３の冷却ロール16の表面温度が50℃以下、露点以上に保たれるように、各冷却ロール13,14,16の温度制御をしておく。
【００３１】
そして、押出機のＴダイ12より押出されたポリプロピレン樹脂シート11を、第１の冷却ロール13と接触しているエンドレスベルト15と、第３の冷却ロール16とに略同時に接触するようにして第１と第３の冷却ロール13,16 の間に導入し、第１と第３の冷却ロール13,16 とで樹脂シート11を圧接して50℃以下に冷却する。この際、第１と第３の冷却ロール13,16 間の押圧力で弾性材18が圧縮されるようにして弾性変形し、弾性材18が弾性変形している両ロール13,16 の中心からの角度θ1 部分において樹脂シート11は、両ロール13,16 による面状圧接となっている。この際の面圧は、0.1MPa〜20.0MPa である。
【００３２】
引き続き、このポリプロピレン樹脂シート11を前記鏡面のエンドレスベルト15で第３の冷却ロール16に対して圧接して50℃以下に冷却する。エンドレスベルト15でこの冷却ロール16側に押圧された樹脂シート11は、冷却ロール16の中心からの角度θ2 で冷却ロール16に抱き込まれ、樹脂シート11は、この抱き角度θ2 部分においてエンドレスベルト15と第３の冷却ロール16により面状に圧接されている。この際の面圧は、0.01MPa 〜0.5MPaである。
【００３３】
次に、ポリプロピレン樹脂シート11をエンドレスベルト15に重なるように沿わせた状態でエンドレスベルト15の回動と共に第２の冷却ロール14に移動させ、この樹脂シート11をエンドレスベルト15を介して第２の冷却ロール14に対して圧接して50℃以下に冷却する。第４のロール17でガイドされてこの冷却ロール14側に押圧された樹脂シート11は、冷却ロール14の中心からの角度θ3 部分においてエンドレスベルト15に面状に圧接されている。この際の面圧は、0.01MPa 〜0.5MPaである。
【００３４】
本実施形態によれば、弾性材18が弾性変形している第１と第３のロール13,16 の角度θ1 部分における両ロール13,16 によるシート11の面状圧接と冷却、抱き角度θ2 部分における金属製エンドレスベルト15と第３の冷却ロール16によるシート11の面状圧接と冷却及び角度θ3 部分におけるエンドレスベルト15と第２の冷却ロール14によるシート11の面状圧接と冷却によって、高透明性のポリプロピレン樹脂シート11を高速度で製造することができる。
【００３５】
〔第２の実施形態〕
図２を参照して本実施形態に係るポリプロピレン樹脂シート11の製造方法及び製造装置の実施形態を説明する。
先ず、本実施形態の製造装置の構成を説明する。
この製造装置は、押出機のＴダイ12と、第１の冷却ロール21と第２の冷却ロール22との間に巻装された第１の金属製エンドレスベルト23と、第３の冷却ロール24と第４の冷却ロール25との間に巻装された第２の金属製エンドレスベルト26と、第４の冷却ロール25の近傍に設けられた第５のロール27と、エンドレスベルト23,26 への付圧手段として設けられた２対のロール28,29 とを備えて構成されている。
【００３６】
前記第１の冷却ロール21は、その表面にフッ素ゴム等の弾性材18が被覆されている。この弾性材18は、その硬度（JIS K6301 A 形に準拠）が60度以下、厚さが３mm以上のものである。
前記第１と第２の金属製エンドレスベルト23,26 は、第１と第２のロール21, 22間及び第３と第４のロール24,25 間において、ポリプロピレン樹脂シート11を挟んで並走するように設けられている。これらのエンドレスベルト23,26 は、それぞれステンレス等よりなり、表面粗さが0.5 Ｓ以下の鏡面を有している。
【００３７】
前記付圧手段となる２対のロール28,29 は、第１と第２のロール21, 22間及び第３と第４のロール24,25 間の略中間において両エンドレスベルト23,26 を挟んで対向するようにして設けられている。上下のロール28,29 間には、多少間隔があいている。なお、対となっている各ロール28,29 は、対向させないで互いにずらせて配置してもよい。
【００３８】
前記第５のロール27は、ポリプロピレン樹脂シート11が第２のエンドレスベルト26を介して第４の冷却ロール25に圧接されるように樹脂シート11をガイドするものである。
前記各冷却ロール21,22,24,25 には、表面の温度調整を可能とする水冷式等の温度調整手段（図示せず）が設けられている。
【００３９】
次に、上記製造装置を使用した本実施形態のポリプロピレン樹脂シート11の製造方法を説明する。
先ず、ポリプロピレン樹脂シート11と直接接触している金属製エンドレスベルト23,26 の表面温度が50℃以下、露点以上に保たれるように、各冷却ロール21, 22,24,25の温度制御をしておく。
【００４０】
そして、押出機のＴダイ12より押出されたポリプロピレン樹脂シート11を、第１の冷却ロール21と接触している第１の金属製エンドレスベルト23と、第３の冷却ロール24と接触している第２の金属製エンドレスベルト26とに略同時に接触するようにして第１と第２の金属製エンドレスベルト23,26 の間に導入し、第１と第３の冷却ロール21,24 でポリプロピレン樹脂シート11を圧接して50℃以下に冷却する。この際、第１と第３の冷却ロール21,24 間の押圧力で弾性材18が圧縮されるようにして弾性変形し、弾性材18が弾性変形している両ロール21,24 の中心からの角度θ1 部分において樹脂シート11は、両ロール21,24 によって面状に圧接されている。この際の面圧は、0.1MPa〜20.0MPa である。
【００４１】
引き続き、両エンドレスベルト23,26 が並走する区間において、付圧手段となる２対のロール28,29 で両エンドレスベルト23,26 に挟まれたポリプロピレン樹脂シート11を圧接して50℃以下に冷却する。上下のロール28,29 間における両エンドレスベルト23,26 で挟まれた樹脂シート11は、対のロール28,29 の押圧力によって面状に圧接されている。この際の面圧は、0.01MPa 〜0.5 MPa である。
【００４２】
次に、前記ポリプロピレン樹脂シート11を両エンドレスベルト23,26 の回動と共に第４の冷却ロール25に移動させ、この樹脂シート11を第２のエンドレスベルト26を介して第４の冷却ロール25に対して圧接して50℃以下に冷却する。第５のロール27でガイドされてこの冷却ロール25側に押圧されたポリプロピレン樹脂シート11は、冷却ロール25の中心からの角度θ3 部分においてエンドレスベルト26に面状に圧接されている。この際の面圧は、0.01MPa 〜0.5MPaである。
【００４３】
本実施形態によれば、弾性材18が弾性変形している第１と第３のロール21,24 の角度θ1 部分における両ロール21,24 によるシート11の面状圧接と冷却、付圧手段となる２対のロール28,29 間におけるシート11の面状圧接と冷却及び角度  θ3 部分における第２の金属製エンドレスベルト26と第４の冷却ロール25によるシート11の面状圧接と冷却によって、高透明性のポリプロピレン樹脂シート11を高速度で製造することができる。
【００４４】
〔第３の実施形態〕
図３を参照して本実施形態に係るポリプロピレン樹脂シート11の製造方法及び製造装置の実施形態を説明する。
先ず、本実施形態の製造装置の構成を説明する。
この製造装置は、第２実施形態の製造装置と比べて下記の点が異なる。
【００４５】
この製造装置では、第３の冷却ロール24にも、その表面に弾性材18が被覆されている。
また、エンドレスベルト23,26 への付圧手段として、ロール31を使用し、第３と第４のロール24,25 間の略中間においてこのロール31が両金属製エンドレスベルト23,26 を第３と第４のロールロール24,25 間側に蛇行させるように配置されている。このロール31も冷却機能を有している。
【００４６】
この製造装置を使用したポリプロピレン樹脂シート11の製造方法は、第２実施形態と同様であるが、第１と第３のロール21,24 による面状圧接及び両エンドレスベルト23,26 が並走する区間における面状圧接が異なる。
即ち、Ｔダイ12より押出されたポリプロピレン樹脂シート11を、第１のエンドレスベルト23と第２のエンドレスベルト26とに略同時に接触するようにして第１と第２のエンドレスベルト23,26 の間に導入した際、第１と第３の冷却ロール21, 24間の押圧力で両方の弾性材18が圧縮されるようにして弾性変形し、弾性材18が弾性変形している両ロール21,24 の中心からの角度θ1 部分において樹脂シート11は、両ロール21,24 によって面状に圧接される。この際の面圧は、0.1MPa〜20.0MPa である。
【００４７】
そして、ポリプロピレン樹脂シート11が第１と第３のロール21,24 側から第２と第４のロール22,25 側に移動する際、第２のエンドレスベルト26により前記ロール31側に押圧されたポリプロピレン樹脂シート11は、角度θ2 でロール31に抱き込まれ、この抱き角度θ2 部分においてエンドレスベルト23,26 に挟まれた樹脂シート11は、ロール31側に面状に圧接される。この際の面圧は、0.01MPa 〜  0.5MPaである。
【００４８】
本実施形態によれば、両弾性材18が弾性変形している第１と第３のロール21, 24の角度θ1 部分における両ロール21,24 によるシート11の面状圧接と冷却、抱き角度θ2 部分における第２のエンドレスベルト26と付圧手段となるロール31によるシート11の面状圧接と冷却及び角度θ3 部分における第２のエンドレスベルト26と第４の冷却ロール25によるシート11の面状圧接と冷却によって、高透明性のポリプロピレン樹脂シート11を高速度で製造することができる。
【００４９】
〔第４の実施形態〕
図４を参照して本実施形態に係るポリプロピレン樹脂シート11の製造方法及び製造装置の実施形態を説明する。
本実施形態の製造装置は、第１実施形態の製造装置と比べて下記の点が異なる。
この製造装置では、第１実施形態に係る第４のロール17が設けられていないで構成されており、弾性材18が被覆されている第１の冷却ロール13、第２の冷却ロール14、金属製エンドレスベルト15及び第３の冷却ロール16は同様に備えている。
【００５０】
この製造装置を使用したポリプロピレン樹脂シート11の製造方法は、第１実施形態に係る、第４のロール17でガイドされた樹脂シート11のエンドレスベルト15への面状圧接と冷却がない点が第１実施形態と異なる。
即ち、押出機のＴダイ12で押出されたポリプロピレン樹脂シート11を、第１の冷却ロール13と接触しているエンドレスベルト15と、第３の冷却ロール16とに略同時に接触するようにして第１と第３の冷却ロール13,16 の間に導入し、第１と第３の冷却ロール13,16 とで樹脂シート11を圧接して50℃以下に冷却し、引き続き、このポリプロピレン樹脂シート11を前記鏡面のエンドレスベルト15で第３の冷却ロール16に対して圧接して50℃以下に冷却する。
【００５１】
本実施形態によれば、弾性材18が弾性変形している第１と第３のロール13,16 の角度θ1 部分における両ロール13,16 によるシート11の面状圧接と冷却及び抱き角度θ2 部分における金属製エンドレスベルト15と第３の冷却ロール16によるシート11の面状圧接と冷却によって、高透明性のポリプロピレン樹脂シート11を高速度で製造することができる。
【００５２】
〔第５の実施形態〕
図５を参照して本実施形態に係るポリプロピレン樹脂シート11の製造方法及び製造装置の実施形態を説明する。
本実施形態の製造装置は、第２実施形態の製造装置と比べて下記の点が異なる。
この製造装置では、第２実施形態に係る第５のロール27が設けられていないで構成され、第１の冷却ロール21、第２の冷却ロール22、第１の金属製エンドレスベルト23、第３の冷却ロール24、第４の冷却ロール25、第２の金属製エンドレスベルト26及び付圧手段として設けられた２対のロール28,29 は同様に備えている。
【００５３】
この製造装置を使用したポリプロピレン樹脂シート11の製造方法は、第２実施形態に係る、第２の金属製エンドレスベルト26と第４の冷却ロール25によるシート11の面状圧接と冷却がない点が第１実施形態と異なる。
即ち、押出機のＴダイ12より押出されたポリプロピレン樹脂シート11を、第１の金属製エンドレスベルト23と、第２の金属製エンドレスベルト26とに略同時に接触するようにして第１と第２の金属製エンドレスベルト23,26 の間に導入し、第１と第３の冷却ロール21,24 でポリプロピレン樹脂シート11を圧接して50℃以下に冷却し、引き続き、２対のロール28,29 で両エンドレスベルト23,26 に挟まれたポリプロピレン樹脂シート11を圧接して50℃以下に冷却する。
【００５４】
本実施形態によれば、両弾性材18が弾性変形している第１と第３のロール21, 24の角度θ1 部分における両ロール21,24 による樹脂シート11の面状圧接と冷却及び付圧手段となる２対のロール28,29 間におけるシート11の面状圧接と冷却によって、高透明性のポリプロピレン樹脂シート11を高速度で製造することができる。
【実施例】
【００５５】
〔実施例１〕
上記第１実施形態において、製造装置及び製造方法の具体的条件を下記の通りとした。
押出機の直径…90mm、Ｔダイの幅…800mm 
ポリプロピレン樹脂…出光ポリプロF-205S（商品名、出光石油化学  株式会社製）
ポリプロピレン樹脂シートの厚さ…0.3mm 
弾性材の材質…シリコーンゴム、厚さ…10mm、硬度…30度
シートの引取り速度…16ｍ／min 
シートと接触しているエンドレスベルトとロールの表面温度…20〜23℃
【００５６】
〔実施例２〕
実施例１の製造方法において、シートの原料のみを変えた。
即ち、使用した樹脂は、出光ポリプロF-205Sに造核剤であるゲルオールDH（新日本理化学株式会社製）を3000ppm 添加したものである。
【００５７】
〔比較例１〕
金属ロールと、表面が弾性体で被覆された弾性ロールとの間に金属製エンドレスベルトを巻装しておき、金属製エンドレスベルト（80℃）を介してこの弾性ロールと冷却ロール（80℃）の間にシートを通し、このシートを冷却ロール面の一部に圧接した後、冷却ロールとベルトにより圧接冷却するようにした製造方法（特開平6-170919号公報参照）において、使用した樹脂原料を前記出光ポリプロF-205Sとした。
【００５８】
〔比較例２〕
比較例１と同様の製造方法であるが、使用したシート原料を前記ゲルオールDHが添加された出光ポリプロF-205Sとした。
【００５９】
〔比較例３〕
金属ロール（30℃）と表面が弾性体で被覆された弾性ロールの間に金属製エンドレスベルト（30℃）を巻装しておき、金属製エンドレスベルトを介してこの弾性ロールと冷却ロールの間にシートを通し、このシートが冷却ロール面の一部に圧接されるようにした製造方法（ドイツ特許3319279A1 、実開平3-6919号公報公報参照）において、使用した樹脂原料を前記出光ポリプロF-205Sとした。
【００６０】
前記実施例１、２及び比較例１〜３について、得られたポリプロピレン樹脂シート11の総ヘイズと内部ヘイズを測定し、またロール側の面とベルト側の面の表面光沢度を測定した。それらの結果を下記の表１に示す。
【００６１】
ヘイズは、ヘイズ測定機（例えば、NDH-300A、日本電色工業株式会社製）を使用し、シートに光を照射して透過した光線の全量を表す全光線透過率（Ｔt ）と、シートによって拡散された透過した拡散光線透過率（Ｔd ）との比によって下記式で求める。前記全光線透過率（Ｔt ）は、入射光と同軸のまま透過した平行光線透過率（Ｔp ）と拡散光線透過率（Ｔd ）との和である。
ヘイズ（Ｈ）＝Ｔd ／Ｔt ×100 
【００６２】
そして、総ヘイズは、シートに光を照射した際に得られたＴd 及びＴt より求めた。また、内部ヘイズは、シートの両面にシリコーンオイルを塗布した後、ガラス板でこのシートの両面を挟み、シート外側の影響を消去して測定した。
総ヘイズ＝内部ヘイズ＋外部ヘイズ
【００６３】
前記表面光沢度は、自動式測色色差計（例えば、AUD-CH-2型-45,60、スガ試験機株式会社製）を使用し、シートに光を入射角60度で照射し、同じく60度で反射光を受光したときの反射光束ψs を測定し、屈折率1.567 のガラス表面からの反射光束ψos との比により、下記の通り求めた。
表面光沢度（Ｇs ）＝（ψs ／ψos ）×100 
【００６４】
【表１】
2005254827.tif 000003
【００６５】
表１より、実施例１によれば、弾性材18が弾性変形している第１と第３のロール13,16 の角度θ1 部分における両ロール13,16 によるシート11の面状圧接と冷却、抱き角度θ2 部分における金属製エンドレスベルト15と第３の冷却ロール16によるシート11の面状圧接と冷却及び角度θ3 部分におけるエンドレスベルト15と第２の冷却ロール14によるシート11の面状圧接と冷却によってポリプロピレン樹脂シート11を製造しているため、高速で製造しても、総ヘイズも内部ヘイズも低く、透明性が高いポリプロピレン樹脂シート11が得られることがわかる。また、表面光沢度がシート11のロール側の面及びベルト側の面のいずれも高いことがわかる。
【００６６】
実施例２によれば、得られたポリプロピレン樹脂シート11は、実施例１と略同様の特性が得られているが、ヘイズに関しては実施例１より若干向上している。従って、本発明によれば、樹脂原料中に造核剤を添加することにより、シート11の透明性を更に改善することができる。
【００６７】
一方、比較例１によれば、急冷開始点において十分な面圧がかからず、良好な急冷効果が得にくいため、得られたシートの透明性が低く、表面光沢度も低いことがわかる。
比較例２によれば、樹脂原料中に造核剤を添加したことにより、比較例１と比べて、得られたシートの透明性と表面光沢度に或る程度の改善が見られる。
比較例３によれば、シートの金属製エンドレスベルトとの面圧区間が短いため、得られたシートの透明性が不良であり、シートのベルト側の面の表面光沢度が低いことがわかる。
【産業上の利用可能性】
【００６８】
本発明に係るポリプロピレン樹脂シート又はフィルムの製造方法及び製造装置によれば、高透明性の面状ポリプロピレン樹脂（ポリプロピレン樹脂シート又はフィルム）を高速度で製造することができる。
【図面の簡単な説明】
【００６９】
【図１】本発明の第１実施形態に係るポリプロピレン樹脂シートの製造方法で使用する製造装置の概略図である。
【図２】本発明の第２実施形態に係るポリプロピレン樹脂シートの製造方法で使用する製造装置の概略図である。
【図３】本発明の第３実施形態に係るポリプロピレン樹脂シートの製造方法で使用する製造装置の概略図である。
【図４】本発明の第４実施形態に係るポリプロピレン樹脂シートの製造方法で使用する製造装置の概略図である。
【図５】本発明の第５実施形態に係るポリプロピレン樹脂シートの製造方法で使用する製造装置の概略図である。
【符号の説明】
【００７０】
11  ポリプロピレン樹脂シート
13,21   第１の冷却ロール
14,22   第２の冷却ロール
15  金属製エンドレスベルト
16,24   第３の冷却ロール
17,25   第４の冷却ロール
18  弾性材
23  第１の金属製エンドレスベルト
26  第２の金属製エンドレスベルト
28,29,31  付圧手段であるロール
【図１】
2005254827.tif 000004
【図２】
2005254827.tif 000005
【図３】
2005254827.tif 000006
【図４】
2005254827.tif 000007
【図５】
2005254827.tif 000008